(57)【要約】【課題】加硫後のゴム物性の低下、ブルーミング等の問題を生じる可能性のあるＣＴＰのような加硫遅延剤を使用することなく、ＤＣＢＳと同等以上の加硫遅延効果を有し、良好な作業性を保持しつつ、金属との接着性に優れたゴム組成物を提供すること。【解決手段】本発明のゴム組成物は、ゴム成分、式（Ｉ）で表されるスルフェンアミド系加硫促進剤および硫黄を含有してなることを特徴とする。2010280764.tif 000008【選択図】なし【特許請求の範囲】
【請求項１】
ゴム成分、式（Ｉ）で表されるスルフェンアミド系加硫促進剤および硫黄を含有してなることを特徴とするゴム組成物；
【化１】
2010280764.tif 000007
（式（Ｉ）中、Ｒ1は、炭素数５〜１２の直鎖アルキル基または分岐アルキル基を示し、Ｒ2〜Ｒ5は、水素原子、炭素数１〜４の直鎖アルキル基又はアルコキシ基、或いは炭素数３〜４の分岐アルキル基又はアルコキシ基であり、これらは互いに同一であっても異なっていてもよい。ｘは１または２を示す。）。
【請求項２】
前記ゴム成分１００質量部に対し、前記スルフェンアミド系加硫促進剤を０．１〜１０質量部の量で含有してなることを特徴とする請求項１に記載のゴム組成物。
【請求項３】
前記ゴム成分１００質量部に対し、前記硫黄を０．３〜１０質量部の量で含有してなることを特徴とする請求項１または２に記載のゴム組成物。
【請求項４】
前記式（Ｉ）中、Ｒ2〜Ｒ5がすべて水素原子であることを特徴とする請求項１〜３のいずれかに記載のゴム組成物。
【請求項５】
前記式（Ｉ）中、Ｒ1が炭素数５〜８の直鎖アルキル基または分岐アルキル基であることを特徴とする請求項１〜４のいずれかに記載のゴム組成物。
【請求項６】
前記ゴム組成物が、さらにコバルト単体および／またはコバルトを含有する化合物からなるコバルト系成分を含むことを特徴とする請求項１〜５のいずれかに記載のゴム組成物。
【請求項７】
前記コバルト系成分の含有量が、コバルト量として前記ゴム成分１００質量部に対し、０．０３〜１質量部の量であることを特徴とする請求項６に記載のゴム組成物。
【請求項８】
前記コバルトを含有する化合物が、有機酸のコバルト塩であることを特徴とする請求項６または７に記載のゴム組成物。
【請求項９】
前記ゴム成分が、天然ゴムおよびポリイソプレンゴムの少なくとも一方を含む請求項１〜８のいずれかに記載のゴム組成物。
【請求項１０】
前記ゴム成分１００質量％中、天然ゴムを５０質量％以上の量で含む請求項９に記載のゴム組成物。
【発明の詳細な説明】
【技術分野】
【０００１】
本発明は、特定のスルフェンアミド系加硫促進剤を含有するゴム組成物であり、より詳しくはスチールコードを補強材としたタイヤやコンベアベルト等のゴム物品に好適に使用できるゴム組成物に関する。
【背景技術】
【０００２】
従来より、自動車用タイヤ、コンベアベルト、ホース等、特に強度が要求されるゴム製品には、ゴムを補強し強度、耐久性を向上させる目的で、スチールコード等の金属補強材をゴム組成物で被覆した複合材料が用いられている。
このゴム−金属複合材料が高い補強効果を発揮して信頼性を得るためには、ゴム−金属補強材間に安定した経時変化の少ない接着が必要である。
【０００３】
こうした金属補強材をゴム組成物で被覆した複合材料において、ゴムと金属を接着する場合、ゴムと金属との結合を同時に行う方法、すなわち、直接加硫接着法が知られているが、ゴムの加硫とゴムと金属の結合を同時に行う上で、加硫反応に遅効性を与えるスルフェンアミド系加硫促進剤を用いることが有用とされている。現在、市販されているスルフェンアミド系加硫促進剤の中で、最も加硫反応に遅効性を与える加硫促進剤としては、たとえば、Ｎ，Ｎ’−ジシクロヘキシル−２−ベンゾチアゾリルスルフェンアミド（以下、「ＤＣＢＳ」と略す）が知られている。さらに、遅効性を必要するような場合には、スルフェンアミド系加硫促進剤と、Ｎ−（シクロヘキシルチオ）フタルイミド（以下、「ＣＴＰ」と略す）のような加硫遅延剤とを併用することも行われている。
【０００４】
また、上記ＤＣＢＳ以外のスルフェンアミド系加硫促進剤としては、例えば、特定式で表されるビススルフェンアミド（特許文献１参照）や、天然油脂由来のアミンを原料としたベンゾチアゾルリルスルフェンアミド系加硫促進剤（特許文献２参照）が知られている。
【先行技術文献】
【特許文献】
【０００５】
【特許文献１】特開２００５−１３９０８２号公報
【特許文献２】特開２００５−１３９２３９号公報
【発明の概要】
【発明が解決しようとする課題】
【０００６】
しかしながら、これらの特許文献１及び２に記載されるスルフェンアミド系加硫促進剤には、ゴム物性のみの記載であり、接着性能についての記載や示唆はない。しかも、こうした従来の加硫促進剤と上記のような加硫遅延剤とを併用した場合には、加硫遅延剤の配合量によっては加硫ゴムの物理的物性に悪影響を及ぼし、かつ、加硫ゴムの外観の悪化および接着性に悪影響を及ぼすブルーミングの原因になるという問題が生じる。
【０００７】
そこで、本発明は、加硫後のゴム物性の低下、ブルーミング等の問題を生じる可能性のあるＣＴＰのような加硫遅延剤を使用することなく、ＤＣＢＳと同等以上の加硫遅延効果を有し、良好な作業性を保持しつつ、金属との接着性に優れたゴム組成物を提供することを目的とする。
【課題を解決するための手段】
【０００８】
本発明者は、上記課題を解決すべく、ＤＣＢＳと同等以上の加硫遅延効果を発揮する特定のスルフェンアミド系加硫促進剤を採用することで、良好な作業性と金属との優れた接着性を付与し得るゴム組成物を見出し、本発明を完成させるに至った。
すなわち、本発明のゴム組成物は、ゴム成分、式（Ｉ）で表されるスルフェンアミド系加硫促進剤および硫黄を含有してなることを特徴とする。
【０００９】
【化１】
2010280764.tif 000002
（式（Ｉ）中、Ｒ1は、炭素数５〜１２の直鎖アルキル基または分岐アルキル基を示し、Ｒ2〜Ｒ5は、水素原子、炭素数１〜４の直鎖アルキル基又はアルコキシ基、或いは炭素数３〜４の分岐アルキル基又はアルコキシ基であり、これらは互いに同一であっても異なっていてもよい。ｘは１または２を示す。）。
【００１０】
また、前記ゴム成分１００質量部に対し、前記スルフェンアミド系加硫促進剤を０．１〜１０質量部の量で含有してなるのが望ましく、また前記ゴム成分１００質量部に対し、前記硫黄を０．３〜１０質量部の量で含有してなるのが望ましい。
さらに、前記式（Ｉ）中、Ｒ2〜Ｒ5がすべて水素原子であるのが好ましく、Ｒ1が炭素数５〜８の直鎖アルキル基または分岐アルキル基であるのが好ましい。
【００１１】
前記ゴム組成物は、さらにコバルト単体および／またはコバルトを含有する化合物からなるコバルト系成分を含むのが望ましい。
また、前記コバルト系成分の含有量は、コバルト量として前記ゴム成分１００質量部に対し、０．０３〜１質量部の量であるのが好ましく、前記コバルトを含有する化合物は、有機酸のコバルト塩であるのが好ましい。
前記ゴム成分は、天然ゴムおよびポリイソプレンゴムの少なくとも一方を含むのが望ましく、前記ゴム成分１００質量％中、天然ゴムを５０質量％以上の量で含むのが望ましい。
【発明の効果】
【００１２】
本発明によれば、ＤＣＢＳと同等以上の加硫遅延効果を有する加硫促進剤を用いているので、ムーニー粘度の上昇が効果的に抑制されて混練作業が容易となるとともに、適度なムーニースコーチタイムを保持することができる。また、加硫後のゴム物性の低下、ブルーミング等の問題を生じる可能性のあるＣＴＰのような加硫遅延剤を使用する必要がなく、加硫ゴムの外観や接着性に悪影響を及ぼすおそれがない。そのため、良好な作業性を保持しつつ、金属との優れた接着性を有するゴム組成物を得ることができる。
したがって、本発明のゴム組成物は、スチールコードを補強材としたタイヤやコンベアベルト等のゴム物品に好適に使用することができる。
【発明を実施するための形態】
【００１３】
以下、本発明について詳細に説明する。
本発明のゴム組成物は、ゴム成分、式（Ｉ）で表されるスルフェンアミド系加硫促進剤および硫黄を含有してなることを特徴とする。
【００１４】
【化２】
2010280764.tif 000003
【００１５】
本発明に用いるゴム成分としては、タイヤや工業用ベルト等のゴム製品に用いられるゴムであれば特に限定されず、主鎖に二重結合があるゴム成分であれば硫黄架橋可能であるため、上記式（Ｉ）で表されるスルフェンアミド系加硫促進剤が有効に機能するものであり、たとえば、天然ゴムまたは合成ゴムが用いられる。合成ゴムとしては、具体的には、ポリイソプレンゴム、スチレン−ブタジエン共重合体、ポリブタジエンゴム、エチレン−プロピレン−ジエン共重合体、クロロプレンゴム、ハロゲン化ブチルゴム、アクリロニトリル−ブタジエンゴム等が挙げられる。
【００１６】
上記ゴム成分は、スチールコード等の金属補強材への接着性の点から、天然ゴムおよびポリイソプレンゴムの少なくとも一方を含むことが好ましい。さらに、工業用ベルトゴムの耐久性の点から、前記ゴム成分１００質量％中、天然ゴムを５０質量％以上の量で含むのが望ましい。上限値については特に制限はなく、１００質量％であってもよい。なお、この場合には残部が合成ゴムとなり、上記合成ゴムのうち少なくとも１種を含むのが望ましい。
【００１７】
本発明に用いる上記式（Ｉ）で表されるスルフェンアミド系加硫促進剤は、下記式（Ｘ）で表される従来のスルフェンアミド系加硫促進剤であるＤＣＢＳと同等の加硫遅延効果を有しており、かつ、ムーニー粘度の上昇を効果的に抑制するとともに好適なムーニースコーチタイムをも確保することができる。また、スチールコード等の金属補強材との直接加硫接着における接着耐久性にも優れ、肉厚のゴム製品のコーティング用等のゴム組成物にも好適に使用することができる。
【００１８】
【化３】
2010280764.tif 000004
【００１９】
本発明において、上記式（Ｉ）で表されるスルフェンアミド系加硫促進剤中のＲ１は、炭素数５〜１２の直鎖アルキル基または分岐アルキル基を示す。Ｒ1が炭素数５〜１２の直鎖アルキル基または分岐アルキル基であれば、上記スルフェンアミド系加硫促進剤の加硫促進性能が良好であるとともに、接着性能を高めることができる。
【００２０】
Ｒ1としては、具体的には、１，３−ジメチルブチル基、１，１−ジメチル−３−メチルブチル基、１−メチル−３，３−ジメチルブチル基、１，１−ジメチル−３，３−ジメチルブチル基、ｎ−ペンチル基、イソアミル基（イソペンチル基）、ネオペンチル基、ｔｅｒｔ−アミル基（ｔｅｒｔ−ペンチル基）、１，３−ジメチルペンチル基、１，１−ジメチル−３−メチルペンチル基、１−メチル−３，３−ジメチルペンチル基、１，１−ジメチル−３，３−ジメチルペンチル基、ｎ−ヘキシル基、イソヘキシル基、ｔｅｒｔ−ヘキシル基、１，３−ジメチルヘキシル基、１，１−ジメチル−３−メチルヘキシル基、１−メチル−３，３−ジメチルヘキシル基、１，１−ジメチル−３，３−ジメチルヘキシル基、１，３，５−トリメチルヘキシル基、１，１−ジメチル−３，３−ジメチル−５，５−ジメチルヘキシル基、ｎ−ヘプチル基、イソヘプチル基、ｔｅｒｔ−ヘプチル基、ｎ−オクチル基、イソオクチル基、ｔｅｒｔ−オクチル基、ｎ−ノニル基、イソノニル基、ｔｅｒｔ−ノニル基、ｎ−デシル基、イソデシル基、ｔｅｒｔ−デシル基、ｎ−ウンデシル基、イソウンデシル基、ｔｅｒｔ−ウンデシル基、ｎ−ドデシル基、イソドデシル基、ｔｅｒｔ−ドデシル基などが挙げられる。これらの中でも、好適なムーニースコーチタイムが得られるなどの効果の点から、炭素数５〜８の直鎖アルキル基または分岐アルキル基が好ましく、炭素数５〜８の分岐アルキル基であるのがさらに好ましい。特に、１，１−ジメチル−３，３−ジメチルブチル基、ｔｅｒｔ−アミル基（ｔｅｒｔ−ペンチル基）、ｔｅｒｔ−ドデシル基、トリイソブチル基が好ましく、中でも１，１−ジメチル−３，３−ジメチルブチル基、ｔｅｒｔ−ブチル基が最適である。
【００２１】
これら好適な態様において、特に上記特定の炭素数を有するかさ高い分岐アルキル基Ｒ1が−Ｎ−の一方の近傍にのみ存在するほど、良好なムーニースコーチタイムを付与できる傾向にあると推定される。したがって、たとえば上記式（Ｉ）中のＲ1が１，１−ジメチル−３，３−ジメチルブチル基である場合、Ｒ1がシクロヘキシル基であるＤＣＢＳと比べて、−Ｎ−の一方の近傍は前者の方がよりかさ高く、より好適なムーニースコーチタイムを付与し得るものと考えられる。また、ＤＣＢＳのように上記−Ｎ−にシクロヘキシル基が２つ結合する場合や、Ｒ1が上記範囲外の長鎖の基や短鎖の分岐基であるような従来のスルフェンアミド系加硫促進剤であると、加硫速度が遅すぎる傾向にある。
【００２２】
上記式（Ｉ）で表されるスルフェンアミド系加硫促進剤中のｘは、１または２の整数を示す。ｘが３以上になると反応性が高くなり過ぎるためスルフェンアミド系加硫促進剤の安定性が低下し、作業性が悪化するおそれがある。
【００２３】
上記式（Ｉ）中のＲ2〜Ｒ5は、水素原子、炭素数１〜４の直鎖アルキル基又はアルコキシ基、或いは炭素数３〜４の分岐アルキル基又はアルコキシ基であり、これらは互いに同一であっても異なっていてもよく、なかでも、Ｒ2とＲ4とが、炭素数１〜４の直鎖アルキル基又はアルコキシ基、或いは炭素数３〜４の分岐アルキル基又はアルコキシ基であるのが好ましい。また、Ｒ2〜Ｒ5が、炭素数１〜４のアルキル基又はアルコキシ基の場合、炭素数１であるのが好ましく、Ｒ2〜Ｒ5のすべてがＨであるのが好ましい。好ましいいずれの場合も、化合物の合成のし易さ及び加硫速度が遅くならない点で望ましい。上記式（Ｉ）中のＲ2〜Ｒ5の具体例としては、メチル基、エチル基、ｎ−プロピル基、イソプロピル基、ｎ−ブチル基、イソブチル基、ｓｅｃ−ブチル基、ｔｅｒｔ−ブチル基、メトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基が挙げられる。
【００２４】
本発明において、上記式（Ｉ）で表されるスルフェンアミド系加硫促進剤の代表例としては、Ｎ−１，３−ジメチルブチルベンゾチアゾール−２−スルフェンアミド、Ｎ−１，１−ジメチル−３−メチルブチルベンゾチアゾール−２−スルフェンアミド、Ｎ−１−メチル−３，３−ジメチルブチルベンゾチアゾール−２−スルフェンアミド、Ｎ−(１，１，３，３−テトラメチルブチル)ベンゾチアゾール−２−スルフェンアミド、Ｎ−ｎ−ペンチルベンゾチアゾール−２−スルフェンアミド、Ｎ−イソアミルベンゾチアゾール−２−スルフェンアミド、Ｎ−ｔｅｒｔ−アミルベンゾチアゾール−２−スルフェンアミド、Ｎ−ｔｅｒｔ−ヘプチルベンゾチアゾール−２−スルフェンアミド、Ｎ−１，３−ジメチルペンチルベンゾチアゾール−２−スルフェンアミド、Ｎ−１，１−ジメチル−３−メチルペンチルベンゾチアゾール−２−スルフェンアミド、Ｎ−１−メチル−３，３−ジメチルペンチルベンゾチアゾール−２−スルフェンアミド、Ｎ−１，１−ジメチル−３，３−ジメチルペンチルベンゾチアゾール−２−スルフェンアミド、Ｎ−ｎ−ヘキシルベンゾチアゾール−２−スルフェンアミド、Ｎ−イソヘキシルベンゾチアゾール−２−スルフェンアミド、Ｎ−ｔｅｒｔ−ヘキシルベンゾチアゾール−２−スルフェンアミド、Ｎ−１，３−ジメチルヘキシルベンゾチアゾール−２−スルフェンアミド、Ｎ−１，１−ジメチル−３−メチルヘキシルベンゾチアゾール−２−スルフェンアミド、Ｎ−１−メチル−３，３−ジメチルヘキシルベンゾチアゾール−２−スルフェンアミド、Ｎ−１，１−ジメチル−３，３−ジメチルヘキシルベンゾチアゾール−２−スルフェンアミド、Ｎ−１，３，５−トリメチルヘキシルベンゾチアゾール−２−スルフェンアミド、Ｎ−１，１−ジメチル−３，３−ジメチル−５，５−ジメチルヘキシルベンゾチアゾール−２−スルフェンアミド、Ｎ−ｎ−ヘプチルベンゾチアゾール−２−スルフェンアミド、Ｎ−イソヘプチルベンゾチアゾール−２−スルフェンアミド、Ｎ−ｔｅｒｔ−ヘプチルベンゾチアゾール−２−スルフェンアミド、Ｎ−ｎ−オクチルベンゾチアゾール−２−スルフェンアミド、Ｎ−イソオクチルベンゾチアゾール−２−スルフェンアミド、Ｎ−ｔｅｒｔ−オクチルベンゾチアゾール−２−スルフェンアミド、Ｎ−ｎ−ノニルベンゾチアゾール−２−スルフェンアミド、Ｎ−イソノニルベンゾチアゾール−２−スルフェンアミド、Ｎ−ｔｅｒｔ−ノニルベンゾチアゾール−２−スルフェンアミド、Ｎ−ｎ−デシルベンゾチアゾール−２−スルフェンアミド、Ｎ−イソデシルベンゾチアゾール−２−スルフェンアミド、Ｎ−ｔｅｒｔ−デシルベンゾチアゾール−２−スルフェンアミド、Ｎ−ｎ−ウンデシルベンゾチアゾール−２−スルフェンアミド、Ｎ−イソウンデシルベンゾチアゾール−２−スルフェンアミド、Ｎ−ｔｅｒｔ−ウンデシルベンゾチアゾール−２−スルフェンアミド、Ｎ−ｎ−ドデシルベンゾチアゾール−２−スルフェンアミド、Ｎ−イソドデシルベンゾチアゾール−２−スルフェンアミド、Ｎ−ｔｅｒｔ−ドデシルベンゾチアゾール−２−スルフェンアミド；
【００２５】
Ｎ−１，３−ジメチルブチル−４−メチルベンゾチアゾール−２−スルフェンアミド、Ｎ−１，３−ジメチルブチル−４，６−ジメトキシベンゾチアゾール−２−スルフェンアミド、Ｎ−１，１−ジメチル−３−メチルブチル−４−メチルベンゾチアゾール−２−スルフェンアミド、Ｎ−１，１−ジメチル−３−メチルブチル−４，６−ジメトキシベンゾチアゾール−２−スルフェンアミド、Ｎ−１−メチル−３，３−ジメチルブチル−４−メチルベンゾチアゾール−２−スルフェンアミド、Ｎ−１−メチル−３，３−ジメチルブチル−４，６−ジメトキシベンゾチアゾール−２−スルフェンアミド、Ｎ−１，１−ジメチル−３，３−ジメチルブチル−４−メチルベンゾチアゾール−２−スルフェンアミド、Ｎ−１，１−ジメチル−３，３−ジメチルブチル−４，６−ジメトキシベンゾチアゾール−２−スルフェンアミド、Ｎ−ｎ−ペンチル−４−メチルベンゾチアゾール−２−スルフェンアミド、Ｎ−ｎ−ペンチル−４，６−ジメトキシベンゾチアゾール−２−スルフェンアミド、Ｎ−イソアミル−４−メチルベンゾチアゾール−２−スルフェンアミド、Ｎ−イソアミル−４，６−ジメトキシベンゾチアゾール−２−スルフェンアミド、Ｎ−ｔｅｒｔ−アミル−４−メチルベンゾチアゾール−２−スルフェンアミド、Ｎ−ｔｅｒｔ−アミル−４，６−ジメトキシベンゾチアゾール−２−スルフェンアミド、Ｎ−ｔｅｒｔ−ヘプチル−４−メチルベンゾチアゾール−２−スルフェンアミド、Ｎ−ｔｅｒｔ−ヘプチル−４，６−ジメトキシベンゾチアゾール−２−スルフェンアミド等が挙げられる。これらは、１種単独で用いてもよく、２種以上混合して用いてもよい。
【００２６】
これらのなかでも、最も長いムーニースコーチタイムと優れた接着性能を有する点で、Ｎ−(１，１，３，３−テトラメチルブチル)ベンゾチアゾール−２−スルフェンアミドが好ましい。
【００２７】
これらスルフェンアミド系加硫促進剤は、Ｎ−ｔｅｒｔ−ブチル−２−ベンゾチアゾールスルフェンアミド（ＴＢＢＳ）、Ｎ−シクロヘキシル−２−ベンゾチアゾールスルフェンアミド（ＣＢＳ）、ジベンゾチアゾリルジスルフィド（ＭＢＴＳ）などの汎用の加硫促進剤と組み合わせて使用することも可能である。
【００２８】
上記スルフェンアミド系加硫促進剤の含有量は、ゴム成分１００質量部に対し、０．１〜１０質量部、好ましくは０．５〜５質量部、さらに好ましくは０．８〜２．５質量部の量である。この加硫促進剤の含有量が０．１質量部未満であると、充分に加硫できなくなるおそれがあり、一方、１０質量部を超えると、ブルームが問題となり好ましくない。
【００２９】
上記スルフェンアミド系加硫促進剤の製造方法としては、下記方法を好ましく挙げることができる。
【００３０】
すなわち、対応するアミンと次亜塩素酸ソーダの反応によりあらかじめ調製したＮ−クロロアミンとビス（ベンゾチアゾール−２−イル）ジスルフィドを、アミンおよび塩基存在下、適切な溶媒中で反応させる。塩基としてアミンを用いた場合は、中和を行い、遊離のアミンに戻した後、得られた反応混合物の性状に従って、ろ過、水洗、濃縮、再結晶など適切な後処理をおこなうと、目的とするスルフェンアミドが得られる。
【００３１】
本製造方法に用いる塩基としては，過剰量用いた原料アミン、トリエチルアミンなどの３級アミン、水酸化アルカリ，炭酸アルカリ、重炭酸アルカリ、ナトリウムアルコキシドなどが挙げられる。特に、過剰の原料アミンを塩基として用いたり、３級アミンであるトリエチルアミンを用いて反応を行い、水酸化ナトリウムで生成した塩酸塩を中和し、目的物を取り出した後、ろ液からアミンを再利用する方法が望ましい。
本製造方法に用いる溶媒としては、アルコールが望ましく、特にメタノールが望ましい。
【００３２】
本発明に用いる硫黄は、加硫剤として作用するものであり、その含有量は、ゴム成分１００質量部に対し、０．３〜１０質量部、好ましくは１．０〜７．０質量部、より好ましくは３．０〜７．０質量部の量である。硫黄の含有量が０．３質量部未満であると、充分に加硫しなくなるおそれがあり、一方、１０質量部を超えると、ゴムの老化性能が低下するおそれがあり好ましくない。
【００３３】
さらに、上記ゴム組成物には、初期接着性能の向上の点から、コバルト単体および／またはコバルトを含有する化合物からなるコバルト系成分を含有せしめることが好ましい。上記コバルト系成分としては、コバルト単体が挙げられるほか、コバルトを含有する化合物として、有機酸のコバルト塩、無機酸のコバルト塩である塩化コバルト、硫酸コバルト、硝酸コバルト、リン酸コバルト、クロム酸コバルトの少なくとも１種が挙げられる。なかでも、さらなる初期接着性能の向上の点から、有機酸のコバルト塩の使用が望ましい。これらコバルト単体およびコバルトを含有する化合物は、１種単独で用いてもよく、２種以上混合して用いてもよい。
【００３４】
上記有機酸のコバルト塩としては、より具体的には、例えば、ナフテン酸コバルト、ステアリン酸コバルト、ネオデカン酸コバルト、ロジン酸コバルト、バーサチック酸コバルト、トール油酸コバルト等の少なくとも１種を挙げることができ、また、有機酸コバルトは有機酸の一部をホウ酸で置き換えた複合塩でもよく、具体的には、市販のＯＭＧ社製の商品名「マノボンド」等も用いることができる。
【００３５】
上記コバルト系成分の（合計）含有量は、コバルト量として、ゴム成分（Ａ）１００質量部に対し、好ましくは０．０３〜１質量部、より好ましくは０．０５〜０．７質量部の量である。
これらのコバルト量の含有量が０．０３質量部未満では、さらなる接着性を発揮することができず、一方、１質量部を越えると、老化物性が大きく低下し、好ましくない。
【００３６】
本発明のゴム組成物には、上記ゴム成分、加硫促進剤、硫黄、コバルト系成分の他に、タイヤやコンベアベルト等のゴム製品で通常使用される配合剤を本発明の効果を阻害しない範囲で用いることができる。
【００３７】
たとえば、補強性充填剤を用いると、耐破壊性や耐摩耗性などをより向上させることができる。具体的には、カーボンブラックまたは白色無機充填材が挙げられる。
【００３８】
カーボンブラックとしては、製造方法によりチャンネルブラック、ファーネスブラック、アセチレンブラック及びサーマルブラックなどがあるが、いずれを用いてもよく、たとえばＳＲＦ、ＧＰＦ、ＦＥＦ、ＨＡＦ、ＩＳＡＦ、ＳＡＦ等を挙げることができるが、ヨウ素吸着量（ＩＡ）が６０ｍｇ／ｇ以上、かつジブチルフタレート吸油量（ＤＢＰ）が８０ｍｌ／１００ｇ以上のカーボンブラックが好ましい。
【００３９】
一方、白色無機充填材としては、シリカ、および下記一般式（Ｙ）で表されるものが好ましい。
ｍＭ1・ｘＳｉＯy・ｚＨ2Ｏ                ・・・（Ｙ）
（式（Ｙ）中、Ｍ１は、アルミニウム、マグネシウム、チタン、カルシウムからなる群から選ばれる金属、これらの金属の酸化物または水酸化物、およびそれらの水和物から選ばれる少なくとも一種であり、ｍ、ｘ、ｙおよびｚは、それぞれ１〜５の整数、０〜１０の整数、２〜５の整数、および０〜１０の整数である）。さらに、カリウム、ナトリウム、鉄、マグネシウムなどの金属や、フッ素などの元素、およびＮＨ4−などの基を含有していてもよい。
【００４０】
具体的には、アルミナ一水和物（Ａｌ2Ｏ3・Ｈ2Ｏ）、ギブサイト、バイヤライト等の水酸化アルミニウム［Ａｌ（ＯＨ）3］、水酸化マグネシウム［Ｍｇ（ＯＨ）2］、酸化マグネシウム（ＭｇＯ）、タルク（３ＭｇＯ・４ＳｉＯ2・Ｈ2Ｏ）、アタパルジャイト（５ＭｇＯ・８ＳｉＯ2・９Ｈ2Ｏ）、チタン白（ＴｉＯ2）、チタン黒（ＴｉＯ2n-1）、酸化カルシウム（ＣａＯ）、水酸化カルシウム［Ｃａ（ＯＨ）2］、酸化アルミニウムマグネシウム（ＭｇＯ・Ａｌ2Ｏ3）、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、ケイ酸アルミニウム（Ａｌ2ＳｉＯ5、Ａｌ4・３ＳｉＯ4・５Ｈ2Ｏ等）、ケイ酸マグネシウム（Ｍｇ2ＳｉＯ4 、ＭｇＳｉＯ3等）、ケイ酸カルシウム（Ｃａ2・ＳｉＯ4等）、ケイ酸アルミニウムカルシウム（Ａｌ2Ｏ3・ＣａＯ・２ＳｉＯ2等）、ケイ酸マグネシウムカルシウム（ＣａＭｇＳｉＯ4）、各種ゼオライト、長石、マイカ、モンモリロナイト等が例示でき、Ｍ１がアルミニウムであることが好ましく、アルミナ類、クレー類であることが特に好ましい。
【００４１】
アルミナ類とは上記一般式（Ｙ）で表されるもののうち、下記一般式（Ｚ）で表されるものである。
Ａｌ2Ｏ3・ｎＨ2Ｏ（但し、式中ｎは０〜３である。）            ・・・（Ｚ）
クレー類では、クレー（Ａｌ2Ｏ3・２ＳｉＯ2）、カオリン（Ａｌ2Ｏ3・２ＳｉＯ2・２Ｈ2Ｏ）、パイロフィライト（Ａｌ2Ｏ3・４ＳｉＯ2・Ｈ2Ｏ）、ベントナイト（Ａｌ2Ｏ3・４ＳｉＯ2・２Ｈ2Ｏ）、モンモリロナイト等が挙げられる。
【００４２】
これらの白色無機充填材の中で、シリカ及び水酸化アルミニウムが好ましく、特にシリカが好ましい。ここで、シリカとしては、従来ゴム補強用として慣用されているもの、例えば湿式法シリカ（含水ケイ酸）、乾式法シリカ（無水ケイ酸）、各種ケイ酸塩などの中から適宜選択して用いることができるが、中でも沈降法による合成シリカ（湿式法シリカ）が好適である。
【００４３】
これら補強性充填剤は、上記ゴム成分１００質量部に対し、１０〜１２０質量部、好ましくは２０〜１００質量部の割合で配合することができる。
【００４４】
さらに、上記補強性充填剤としてシリカなどの白色無機充填材を用いる場合には、所望により、カップリング剤を配合してもよい。このカップリング剤としては特に制限はなく、従来公知の様々なカップリング剤の中から任意のものを選択して用いることができるが、これらの中で特にシラン系カップリング剤が好ましい。このシラン系カップリング剤の例としては、ビス（３−トリエトキシシリルプロピル）テトラスルフィド、ビス（３−トリメトキシシリルプロピル）テトラスルフィド、ビス（３−メチルジメトキシシリルプロピル）テトラスルフィド、ビス（３−トリエトキシシリルエチル）テトラスルフィド、ビス（３−トリエトキシシリルプロピル）ジスルフィド、ビス（３−トリメトキシシリルプロピル）ジスルフィド、ビス（３−トリエトキシシリルプロピル）トリスルフィド、３−メルカプトプロピルトリメトキシシラン、３−メルカプトプロピルトリエトキシシラン、ビニルトリエトキシシラン、ビニルトリメトキシシラン、３−アミノプロピルトリエトキシシラン、３−アミノプロピルトリメトキシシラン、３−メルカプトプロピルメチルジメトキシシラン、γ−グリシドキシプロピルトリメトキシシラン、γ−グリシドキシプロピルメチルジエトキシシラン、３−トリメトキシシリルプロピル−Ｎ、Ｎ−ジメチルカルバモイルテトラスルフィド、３−トリメトキシシリルプロピルベンゾチアゾリルテトラスルフィド、３−トリメトキシシリルプロピルメタクリロイルモノスルフィドなどが挙げられる。
【００４５】
上記カップリング剤は１種単独で用いてもよく、２種以上を組み合わせて用いてもよい。また、その配合量は、配合効果及び経済性などを考慮すると、前記白色無機充填材に対して、１〜２０質量％、好ましくは５〜２０質量％の量である。
【００４６】
また、上記以外の他の配合剤としては、たとえば、軟化剤、老化防止剤などが挙げられ、これらを用途に応じて適宜配合することができる。
【００４７】
本発明のゴム組成物は、上記各成分を、たとえば、バンバリーミキサー、ニーダー等により混練りすることにより製造することができる。また、本発明のゴム組成物を用いて乗用車、トラック、バス、二輪車用等のタイヤを製造する場合には、たとえば押し出し機やカレンダー等によりビードフィラー部材、またはランフラットタイヤ用サイド補強ゴムを作製してもよく、これらを成型ドラム上で他の部材と張り合わせること等でグリーンタイヤを作製し、このグリーンタイヤをタイヤモールドに収め、内側から圧を加えながら加硫する方法などにより行うことができる。なお、タイヤ内部には、空気のほか、窒素や不活性ガスを充填してもよい。このようにスチールコードを補強材としたタイヤだけでなく、コンベアベルト等のゴム物品にも好適に使用できる。
【実施例】
【００４８】
以下、本発明について、実施例に基づき具体的に説明するが、本発明はこれら実施例に限定されるものではない。
【００４９】
〔製造例：Ｎ−（１，１，３，３−テトラメチルブチル）ベンゾチアゾール−２−スルフェンアミド（加硫促進剤１）の合成〕
１０００ｍＬ四つ口フラスコにＤＭ−Ｐ（１３３．０ｇ、０．４ｍｏｌ）、ノイゲンＥＴ（２００ｍｇ）、水２００ｍＬを加え、１０℃に冷却した。ｔｅｒｔ−オクチルアミン（１１３．７ｇ、０．８８ｍｏｌ）を１時間かけて滴下後、４０℃に昇温し、１時間攪拌した。トルエン５０ｍＬを加え、３５％過酸化水素水溶液（４２．８ｇ、０．４４ｍｏｌ）を４０分かけて滴下し、１時間攪拌した。その後、１２％次亜塩素酸ソーダ水溶液（２７３ｇ、０．４４ｍｏｌ）を１時間かけて滴下した。トルエン２００ｍＬを加えて分液し、上層を減圧下ロータリーエバポレーターで濃縮した（２４０．１ｇ）。続いてアセトン４５０ｍＬを加え、５０℃に加熱し、熱濾過した。室温まで冷却し、析出した結晶を濾過した。４０℃で１２時間熱風乾燥し、白色結晶の目的物である下記式で表されるＮ−（１，１，３，３−テトラメチルブチル）ベンゾチアゾール−２−スルフェンアミド（加硫促進剤１）（１８３．７ｇ、０．６２ｍｏｌ、収率７８％、融点１０３．７〜１０４．４℃）を得た。
1Ｈ−ＮＭＲ（ＣＤＣｌ3）ｄ（ｐｐｍ）：７．７０−７．８０（ｍ，２Ｈ）、７．３８（ｔ，１Ｈ，７．６Ｈｚ）、７．２５（ｔ，１Ｈ，７．６Ｈｚ）、３．５２（ｓ，１Ｈ）、１．５９（ｓ，２Ｈ）、１．３２（ｓ，６Ｈ）、１．０７（ｓ，９Ｈ）．
【００５０】
【化４】
2010280764.tif 000005
【００５１】
[実施例１、比較例１〜２]
ゴム成分、加硫促進剤、硫黄、その他の配合剤を表１に示す配合処方で混練り混合して、未加硫のゴム組成物を調製し、以下の方法にしたがって評価した。結果を表１に示す。
【００５２】
《ムーニー粘度、ムーニースコーチタイムの評価方法》
ＪＩＳ  Ｋ  ６３００−１：２００１に準拠して行った。
なお、評価は、比較例１の値を１００として指数表示した。ムーニー粘度は、値が小さいほど混練時の作業性が良好であることを示し、ムーニースコーチタイムは、値が大きいほど混練後の作業性が良好であることを示す。
【００５３】
《耐熱接着性》
黄銅めっき（Ｃｕ：６３質量％、Ｚｕ：３７質量％）したスチールコード（外径０．５ｍｍ×長さ３００ｍｍ）３本を１０ｍｍ間隔で平行に並べ、このスチールコードを上下両側から各ゴム組成物でコーティングして、これを１６０℃、２０分間の条件で加硫し、サンプルを作製した。
得られた各サンプルの各耐熱接着性について、ＡＳＴＭ−Ｄ−２２２９に準拠して、各サンプルを１００℃のギヤオーブンに１５日、３０日間放置した後にスチールコードを引き抜き、ゴムの被覆状態を目視で観察し、０〜１００％で表示して各耐熱接着性の指標とした。数値が大きいほど、耐熱接着性に優れることを示す。
【００５４】
【表１】
2010280764.tif 000006
【００５５】
※１：Ｎ−フェニル−Ｎ’−１，３−ジメチルブチル−ｐ−フェニレンジアミン（ノクラック６Ｃ、大内新興化学工業（株）製）
※２：Ｎ，Ｎ’−ジシクロヘキシル−２−ベンゾチアジルスルフェンアミド（ノクセラーＤＺ、大内新興化学工業（株）製）
※３：Ｎ−シクロヘキシル−２−ベンゾチアジルスルフェンアミド（ノクセラーＣＺ、大内新興化学工業（株）製）
※４：製品名：マノボンドＣ２２．５、ＯＭＧ社製、コバルト含有量：２２．５質量％
【００５６】
上記表１の結果から明らかなように、上記特定の加硫促進剤および硫黄を含有する実施例１は、従来の加硫促進剤(ＤＣＢＳ)と硫黄を含有する比較例１〜２に比して、作業性および耐熱接着性ともに優れることがわかる。